Безактивационные геттеры и способ их ввода в вакуумные стеклопакеты

1. Способ загрузки безактивационного геттерного материала в вакуумный стеклопакет, ВС, после герметизации стеклянных пластин, в котором загрузку осуществляют под вакуумом.
2. Способ по п. 1, в котором безактивационный геттерный материал загружают в полость вакуумного стеклопакета, ВС, через мундштук с буртиком.
3. Способ по п. 2, в котором полость для геттера представляет собой продолговатый цилиндрический канал, который входит в каждую из пластин на глубину, не превышающую 1,5 мм, и проходит вдоль всей ширины пластины параллельно кромке периферической зоны.
4. Способ по п. 2, в котором после загрузки безактивационного геттерного материала, указанный мундштук герметизируют под вакуумом.
5. Способ по одному из предшествующих пунктов, в котором безактивационный геттерный материал находится в форме гранул или грубых порошкообразных частиц, полученных из многокомпонентного сплава, все компоненты которого выбраны из группы, состоящей из Ва, Са, Li, Mg, Na и Sr, взятых в соотношениях, которые исключают возникновение пассивирующих слоев на поверхности гранул или частиц.
6. Способ по п. 5, в котором гранулы получают путем резкого охлаждения капель расплава диаметром от 0,5 до 1,5 мм в инертной среде.
7. Способ по одному из пп. 5 или 6, в котором грубые порошкообразные частицы получают путем размола монолитного слитка под высоким вакуумом, и имеют средний размер от 0,5 до 1,5 мм.
0,2
0,2
0,3
0,1
0,2
8. Способ по одному из пп. 5-7, в котором литые гранулы имеют следующий состав: BaCaMgNaSr.
0,50
0,12
0,18
0,04
0,04
0,12
9. Способ по одному из пп. 5-7, в котором литые гранулы имеют следующий состав: LiBaCaMgNaSr.
0,65
0,35
x
1-x
10. Способ по одному из пп. 5-7, в котором литые гранулы имеют состав (BaMg)Na, где х находится в диапазоне 0,85≤х≤0,90, и после вакуумного выпаривания Na при температурах от 250 до 300°С превращаются в пористые гранулы, имеющие состав Ва с 35 атомными процентами Mg.
11. Безактивационный геттерный материал для вакуумного стеклопакета, ВС, в форме гранул или грубых порошкообразных частиц, полученных из многокомпонентного сплава, все компоненты которого выбраны из группы, состоящей из Ва, Са, Li, Mg, Na и Sr, взятых в соотношениях, которые исключают возникновение пассивирующих слоев на поверхности гранул или частиц.
12. Безактивационный геттерный материал по п. 11, в котором гранулы получают путем резкого охлаждения капель расплава диаметром от 0,5 до 1,5 мм в инертной среде.
13. Безактивационный геттерный материал по п. 11, в котором грубые порошкообразные частицы получают путем размола монолитного слитка под высоким вакуумом, и имеют средний размер от 0,5 до 1,5 мм.
0,2
0,2
0,1
0,1
0,2
14. Безактивационный геттерный материал по одному из пп. 11-13, в котором литые гранулы имеют следующий состав: BaCaMgNaSr.
0,50
0,12
0,18
0,04
0,04
0,12
15. Безактивационный геттерный материал по одному из пп. 11-13, в котором литые гранулы имеют следующий состав: LiBaCaMgNaSr.
0,65
0,35
x
1-x
16. Безактивационный геттерный материал по одному из пп. 11-13, в котором литые гранулы имеют состав (BaMg)Na, где х находится в диапазоне 0,85≤х≤0,90, и после вакуумного выпаривания Na при температурах от 250 до 300°С превращаются в пористые гранулы, имеющие состав Ва с 35 атомными процентами Mg.